(57)【要約】【課題】本発明は、基板とは反対側から、レーザ光を照射して、データを記録し、再生する光記録媒体であって、再生された信号中のノイズレベルを低減し、Ｃ／Ｎ比を向上させることができる二層以上の記録層を備えた光記録媒体を提供する。【解決手段】基板１１と、基板上に設けられ、Ｓｉ、Ｇｅ、Ｃ、Ｓｎ、ＺｎおよびＣｕよりなる群から選ばれる元素を主成分として含む第一の記録層３１と、第一の記録層に近傍に位置し、Ａｌを主成分として含む第二の記録層３２とを備え、記録時に，レーザ光Ｌ１０が基板と反対側から照射されるように構成され，第一の記録層と第二の記録層の総厚が４０ｎｍ以下であることを特徴とする光記録媒体。【選択図】　　　図１
2004005947.tif 000002
【特許請求の範囲】
【請求項１】
基板と、前記基板上に設けられ、Ｓｉ、Ｇｅ、Ｃ、Ｓｎ、ＺｎおよびＣｕよりなる群から選ばれる元素を主成分として含む第一の記録層と、前記第一の記録層に近傍に位置し、Ａｌを主成分として含む第二の記録層とを備え、記録時に，レーザ光が前記基板と反対側から照射されるように構成され，前記第一の記録層と前記第二の記録層の総厚が４０ｎｍ以下であることを特徴とする光記録媒体。
【請求項２】
前記第二の記録層が、前記第一の記録層に接するように、形成されたことを特徴とする請求項１に記載の光記録媒体。
【請求項３】
前記第二の記録層に、Ｍｇ、Ａｕ、ＴｉおよびＣｕよりなる群から選ばれた少なくとも一種の元素が添加されていることを特徴とする請求項１または２に記載の光記録媒体。
【請求項４】
前記第一の記録層および前記第二の記録層が、その総厚が２ｎｍ以上になるように形成されていることを特徴とする請求項１ないし３のいずれか１項に記載の光記録媒体。
【請求項５】
前記第一の記録層および前記第二の記録層が、その総厚が２ｎｍないし３０ｎｍとなるように形成されていることを特徴とする請求項４に記載の光記録媒体。
【請求項６】
前記第一の記録層および前記第二の記録層が、その総厚が２ｎｍないし２０ｎｍとなるように形成されていることを特徴とする請求項５に記載の光記録媒体。
【請求項７】
さらに、前記第一の記録層および前記第二の記録層に対して、前記基板とは反対側に設けられた光透過層と、前記光透過層と前記第一の記録層および前記第二の記録層との間に設けられた第一の誘電体層と、前記第一の記録層および前記第二の記録層と前記基板との間に設けられた第二の誘電体層を備えたことを特徴とする請求項１ないし６のいずれか１項に記載ｎ光記録媒体。
【請求項８】
さらに、前記基板と前記第二の誘電体層との間に、反射層が設けられたことを特徴とする請求項７に記載の光記録媒体。
【請求項９】
前記光記録媒体が追記型光記録媒体として構成されたことを特徴とする請求項１ないし８のいずれか１項に記載の光記録媒体。
【請求項１０】
請求項１ないし９のいずれか一項に記載の前記光記録媒体に、所定のパワーを有するレーザ光を、基板とは反対側から照射することを特徴とする光記録方法。
【請求項１１】
前記光記録媒体に、４５０ｎｍ以下の波長のレーザ光を照射することを特徴とする請求項１０に記載の光記録方法。
【請求項１２】
λ／ＮＡ≦６４０ｎｍを満たす開口数ＮＡを有する対物レンズおよび波長λを有するレーザ光を用い、前記対物レンズを介して、前記光記録媒体に、前記レーザ光を照射することを特徴とする請求項１１に記載の光記録方法。
【発明の詳細な説明】
【０００１】
【発明の属する技術分野】
本発明は、光記録媒体および光記録方法に関するものであり、さらに詳細には、基板とは反対側から、レーザ光を照射して、データを記録し、再生する光記録媒体であって、再生された信号中のノイズレベルを低減し、Ｃ／Ｎ比を向上させることができる二層以上の記録層を備えた光記録媒体およびかかる光記録媒体に、データを記録する光記録方法に関するものである。
【０００２】
【従来の技術】
従来より、デジタルデータを記録するための記録媒体として、ＣＤやＤＶＤに代表される光記録媒体が広く利用されている。これらの光記録媒体は、ＣＤ−ＲＯＭやＤＶＤ−ＲＯＭのように、データの追記や書き換えができないタイプの光記録媒体（ＲＯＭ型光記録媒体）と、ＣＤ−ＲやＤＶＤ−Ｒのように、データの追記はできるが、データの書き換えができないタイプの光記録媒体（追記型光記録媒体）と、ＣＤ−ＲＷやＤＶＤ−ＲＷのように、データの書き換えが可能なタイプの光記録媒体（書き換え型光記録媒体）とに大別することができる。
【０００３】
広く知られているように、ＲＯＭ型光記録媒体においては、製造段階において基板に形成されるプリピットにより、データが記録されることが一般的であり、書き換え型光記録媒体においては、たとえば、記録層の材料として相変化材料が用いられ、その相状態の変化に起因する光学特性の変化を利用して、データが記録されることが一般的である。
【０００４】
これに対し、追記型光記録媒体においては、記録層の材料として、シアニン系色素、フタロシアニン系色素、アゾ色素などの有機色素が用いられ、その化学的変化（場合によっては、化学的変化に加えて物理的変形を伴うことがある）に起因する光学特性の変化を利用して、データが記録されることが一般的である。
【０００５】
しかしながら、有機色素は、日光などの照射を受けると、劣化するため、記録層の材料として、有機色素を用いた場合には、長期間の保存に対する信頼性を高めることは容易ではない。したがって、追記型光記録媒体の長期間の保存に対する信頼性を高めるためには、記録層を有機色素以外の材料によって構成することが望ましい。
【０００６】
記録層を有機色素以外の材料によって構成した例としては、特開昭６２−２０４４４２号公報に記載されているように、二層の記録層を積層した光記録媒体が知られている。
【０００７】
一方、近年、データの記録密度が高められ、かつ、非常に高いデータ転送レートを実現可能な次世代型の光記録媒体が提案されている。
【０００８】
このような次世代型の光記録媒体においては、記録容量を高めるとともに、非常に高いデータ転送レートを実現するため、必然的に、データの記録・再生に用いるレーザ光のビームスポット径を非常に小さく絞ることが要求される。
【０００９】
レーザ光のビームスポット径を小さく絞るためには、レーザ光を集束するための対物レンズの開口数（ＮＡ）を０．７以上、たとえば、０．８５程度まで大きくするとともに、レーザ光の波長λを４５０ｎｍ以下、たとえば、４００ｎｍ程度まで、短くすることが必要になる。
【００１０】
しかしながら、レーザ光を集束するための対物レンズの開口数（ＮＡ）を高くすると、次式（１）で示されるように、光記録媒体に対するレーザ光の光軸の傾きに許される角度誤差、すなわち、チルトマージンＴが非常に狭くなるという問題が生じる。
【００１１】
【数１】
2004005947.tif 000003
式（１）において、λは、記録・再生に用いるレーザ光の波長であり、ｄは、レーザ光が透過する光透過層の厚さである。
【００１２】
式（１）から明らかなように、チルトマージンＴは、対物レンズのＮＡが高いほど、小さくなり、光透過層の厚さｄが薄いほど、大きくなる。したがって、チルトマージンＴが小さくなることを防止するためには、光透過層の厚さｄを小さくすることが効果的である。
【００１３】
一方、コマ収差を表わす波面収差係数Ｗは、次式（２）によって定義される。
【００１４】
【数２】
2004005947.tif 000004
式（２）において、ｎは光透過層の屈折率であり、θはレーザ光の光軸の傾きである。
【００１５】
式（２）から明らかなように、コマ収差を抑制するためにも、記録・再生に用いるレーザ光が透過する光透過層の厚さｄを小さくすることが非常に効果的である。
【００１６】
このような理由から、次世代型の光記録媒体においては、十分なチルトマージンを確保しつつ、コマ収差を抑制するために、光透過層の厚さを１００μｍ程度まで薄くすることが提案されている。
【００１７】
そのため、次世代型の光記録媒体においては、ＣＤやＤＶＤなど、現行の光記録媒体のように、光透過層上に記録層などの層を形成することは困難であり、したがって、基板上に形成した記録層などの層上に、スピンコーティング法などによって、薄い樹脂層を、光透過層として、形成する方法が提案されている。
【００１８】
したがって、現行の光記録媒体においては、光入射面側から、順次、成膜が行われているが、次世代型の光記録媒体を作製する際には、光入射面とは反対側から、順次、成膜が行われることになる。
【００１９】
【発明が解決しようとする課題】
このように、次世代型の光記録媒体においては、光入射面とは反対側から、順次、成膜が行われるため、基板上に、二層の記録層を形成した場合に、再生された信号中のノイズのレベルが大きくなり、Ｃ／Ｎ比が低下しやすいという問題が生じている。
【００２０】
他方、近年の地球環境問題に対する関心の高まりにともなって、環境に与える負荷がより小さな構成材料を用いて、光記録媒体を構成することも要求されてきている。
【００２１】
したがって、本発明は、基板とは反対側から、レーザ光を照射して、データを記録し、再生する光記録媒体であって、再生された信号中のノイズレベルを低減し、Ｃ／Ｎ比を向上させることができる二層以上の記録層を備えた光記録媒体を提供することを目的とするものである。
【００２２】
また、本発明の別の目的は、環境に与える負荷がより小さな材料を用いて、作製することができ、長期間の保存に対する信頼性が高い光記録媒体を提供することにある。
【００２３】
さらに、本発明の他の目的は、再生された信号中のノイズレベルを低減し、Ｃ／Ｎ比を向上させることができる光記録媒体への光記録方法を提供することにある。
【００２４】
【課題を解決するための手段】
本発明者は、本発明のかかる目的を達成するため、鋭意研究を重ねた結果、Ｓｉ、Ｇｅ、Ｃ、Ｓｎ、ＺｎおよびＣｕよりなる群から選ばれる元素を主成分として含む第一の記録層と、第一の記録層に近傍に位置し、Ａｌを主成分として含む第二の記録層を、総厚が４０ｎｍ以下になるように、基板上に形成した場合には、驚くべきことに、レーザ光を用いて、データを記録する際に、レーザ光によって、第一の記録層に主成分として含まれている元素と、第二の記録層に主成分として含まれている元素とが混合した領域が形成され、反射率を大きく変化させることが可能になり、第一の記録層に主成分として含まれている元素と、第二の記録層に主成分として含まれている元素とが混合した領域の反射率と、それ以外の領域の反射率の大きな差を利用することにより、データを良好な感度で記録することができ、再生された信号中のノイズレベルを低減して、Ｃ／Ｎ比を向上させることが可能になることを見出した。
【００２５】
したがって、本発明の前記目的は、基板と、前記基板上に設けられ、Ｓｉ、Ｇｅ、Ｃ、Ｓｎ、ＺｎおよびＣｕよりなる群から選ばれる元素を主成分として含む第一の記録層と、前記第一の記録層に近傍に位置し、Ａｌを主成分として含む第二の記録層とを備え、記録時に，レーザ光が前記基板と反対側から照射されるように構成され，前記第一の記録層と前記第二の記録層の総厚が４０ｎｍ以下であることを特徴とする光記録媒体によって達成される。
【００２６】
本発明において、第一の記録層が、元素を主成分として含むとは、第一の記録層に含まれる元素のうち、その元素の含有率が最も大きいことをいい、第二の記録層がＡｌを主成分として含むとは、第二の記録層に含まれる元素のうち、Ａｌの含有率が最も大きいことをいう。
【００２７】
本発明において、第二の記録層は、レーザ光の照射を受けたときに、第一の記録層に主成分として含まれている元素と、第二の記録層に主成分として含まれている元素とが混合した領域が形成されるように、第一の記録層の近傍に位置していればよく、第二の記録層が、第一の記録層に接触していることは必ずしも必要でなく、第一の記録層と第二の記録層の間に、誘電体層などの一または二以上の他の層が介在していてもよい。
【００２８】
本発明において、好ましくは、前記第二の記録層が、前記第一の記録層に接するように、形成されている。
【００２９】
本発明において、光記録媒体は、第一の記録層および第二の記録層に加えて、一もしくは二以上のＳｉ、Ｇｅ、Ｃ、Ｓｎ、ＺｎおよびＣｕよりなる群から選ばれる元素を主成分として含む記録層、または、一もしくは二以上のＡｌを主成分として含む記録層を備えていてもよい。
【００３０】
レーザ光が照射されたときに、第一の記録層に主成分として含まれている元素と、第二の記録層に主成分として含まれている元素とが混合した領域が形成される理由は必ずしも明らかでないが、レーザ光が照射されたときに、第一の記録層に主成分として含まれている元素および第二の記録層に主成分として含まれている元素が、部分的にあるいは全体として、溶融ないし拡散し、第一の記録層に主成分として含まれている元素と、第二の記録層に主成分として含まれている元素とが混合された領域が形成されるものと推測される。
【００３１】
こうして、第一の記録層に主成分として含まれている元素と、第二の記録層に主成分として含まれている元素とが混合されて、形成された領域の再生のためのレーザ光に対する反射率と、それ以外の領域の再生のためのレーザ光に対する反射率とは大きく異なるので、反射率の大きな差異を利用して、記録されたデータを高感度で再生することができる。
【００３２】
基板側から、レーザ光が照射されるように構成された光記録媒体にあっては、基板上に、第一の記録層と第二の記録層が、順次、気相成長法によって形成されている場合にも、レーザ光は、射出成形などによって形成され、表面平滑性に優れた基板の表面に接し、表面平滑性に優れた第一の記録層の表面に入射するため、再生された信号中のノイズレベルが高くなることはないが、基板上に、第一の記録層と第二の記録層が、順次、気相成長法によって形成され、基板とは反対側から、レーザ光が照射されるように構成された光記録媒体にあっては、レーザ光は、基板上に、気相成長法によって形成され、表面平滑性が低い第一の記録層の表面に、気相成長法によって形成され、さらに表面平滑性が劣った第二の記録層の表面に入射するため、再生された信号中のノイズレベルが高くなり、Ｃ／Ｎ比が低下するという問題が生じ得る。
【００３３】
ことに、波長の短いレーザ光と開口数ＮＡが大きい対物レンズを用いて、データを記録し、再生する次世代型の光記録媒体にあっては、第二の記録層の表面に照射されるレーザ光のビームスポット径がきわめて小さいため、再生された信号中のノイズレベル、したがって、Ｃ／Ｎ比が、第二の記録層の表面の平滑性に大きく影響され、第二の記録層の表面の平滑性が低いと、再生された信号中のノイズレベルがきわめて高くなり、Ｃ／Ｎ比が大幅に低下するおそれがある。
【００３４】
さらに、Ａｌを主成分として含む記録層を、良好な表面平滑性を有するように、成膜することは困難であり、Ａｌを主成分として含む第二の記録層を含む光記録媒体においては、一般に、再生された信号中のノイズレベルがきわめて高くなり、Ｃ／Ｎ比が大幅に低下しやすい。
【００３５】
しかしながら、本発明によれば、第一の記録層と第二の記録層は、その総厚が４０ｎｍ以下になるように形成されているから、レーザ光が入射する第二の記録層の表面の平滑性を向上させることができ、したがって、再生された信号中のノイズレベルが高くなることを効果的に防止して、Ｃ／Ｎ比の低下を防止することが可能になる。
【００３６】
また、これらの元素は、環境に対する負荷が小さく、とくに、Ａｌは安価な材料であるため、光記録媒体のコストを低減することも可能になる。
【００３７】
本発明の前記目的はまた、基板と、前記基板上に設けられ、Ｓｉ、Ｇｅ、Ｃ、Ｓｎ、ＺｎおよびＣｕよりなる群から選ばれる元素を主成分として含む第一の記録層と、前記第一の記録層に近傍に位置し、Ａｌを主成分として含む第二の記録層とを備え、前記第一の記録層と前記第二の記録層の総厚が４０ｎｍ以下である光記録媒体に、所定のパワーを有するレーザ光を、基板とは反対側から照射することを特徴とする光記録方法によって達成される。
【００３８】
本発明において、好ましくは、前記第二の記録層が、前記第一の記録層に接するように、形成されている。
【００３９】
本発明において、好ましくは、第一の記録層および第二の記録層は、第一の記録層と第二の記録層の総厚が２ｎｍないし４０ｎｍとなるように、より好ましくは、第一の記録層と第二の記録層の総厚が２ｎｍないし３０ｎｍになるように、さらに好ましくは、第一の記録層と第二の記録層の総厚が２ｎｍないし２０ｎｍになるように形成される。
【００４０】
本発明において、第一の記録層が、Ｓｉを主成分として含んでいることがとくに好ましい。
【００４１】
本発明において、第一の記録層は、Ｓｉ、Ｇｅ、Ｃ、Ｓｎ、ＺｎおよびＣｕからなる群より選ばれる元素に代えて、Ａｕ，Ｂ，Ｍｇ、Ｔｉ、Ｍｎ、Ｆｅ、Ｇａ、ＺｒおよびＰｔよりなる群から選ばれる元素を主成分として含んでいてもよい。
【００４２】
本発明において、第二の記録層に、Ｍｇ、Ａｕ、ＴｉおよびＣｕよりなる群から選ばれた少なくとも一種の元素が添加されていることが好ましい。第二の記録層に、Ｍｇ、Ａｕ、ＴｉおよびＣｕよりなる群から選ばれた少なくとも一種の元素が添加されている場合には、再生された信号中のノイズレベルをより低減させることが可能となるとともに、長期間の保存に対する信頼性を向上させることができる。
【００４３】
本発明の好ましい実施態様においては、光記録媒体は、さらに、前記第一の記録層および前記第二の記録層に対して、前記基板とは反対側に設けられた光透過層と、前記光透過層と前記第一の記録層および前記第二の記録層との間に設けられた第一の誘電体層と、前記第一の記録層および前記第二の記録層と前記基板との間に設けられた第二の誘電体層を備えている。
【００４４】
本発明の好ましい実施態様によれば、データの記録時に、レーザ光が照射された基板または光透過層が、熱変形することを確実に防止することが可能になる。
また、第一の記録層に主成分として含まれている元素および第二の記録層に主成分として含まれるＡｌが腐食することを防止することが可能になるから、記録されたデータの劣化を、長期間にわたって、より効果的に防止することが可能になる。
【００４５】
本発明のさらに好ましい実施態様においては、光記録媒体は、前記基板と前記第二の誘電体層との間に設けられた反射層を備えている。
【００４６】
本発明のさらに好ましい実施態様によれば、多重干渉効果により、記録部と未記録部との反射率の差を大きくすることができ、その結果、高い再生信号（Ｃ／Ｎ比）を得ることが可能になる。
【００４７】
本発明の好ましい実施態様においては、前記光記録媒体に、４５０ｎｍ以下の波長のレーザ光を照射して、第一の記録層および第二の記録層に、データを記録するように構成されている。
【００４８】
本発明のさらに好ましい実施態様においては、λ／ＮＡ≦６４０ｎｍを満たす開口数ＮＡを有する対物レンズおよび波長λを有するレーザ光を用いて、前記対物レンズを介して、前記光記録媒体に、前記レーザ光を照射して、第一の記録層および第二の記録層に、データを記録するように構成されている。
【００４９】
本発明のさらに好ましい実施態様によれば、光記録媒体に照射されるレーザ光のビームスポット径を絞ることができ、データの記録密度を大幅に向上させることが可能になる。
【００５０】
【発明の実施の形態】
以下、添付図面に基づいて、本発明の好ましい実施態様につき、詳細に説明を加える。
【００５１】
図１は、本発明の好ましい実施態様にかかる光記録媒体の構造を示す略断面図である。
【００５２】
図１に示されるように、本実施態様にかかる光記録媒体１０は、追記型の光記録媒体として構成され、基板１１と、基板１１の表面上に形成された反射層１２と、反射層１２の表面上に形成された第二の誘電体層１３と、第二の誘電体層１３の表面上に形成された第二の記録層３２と、第二の記録層３２の表面上に形成された第一の記録層３１と、第一の記録層３１の表面上に設けられた第一の誘電体層１５と、第一の誘電体層１５の表面上に形成された光透過層１６を備えている。
【００５３】
図１に示されるように、光記録媒体１０の中央部分には、センターホール１７が形成されている。
【００５４】
本実施態様においては、図１に示されるように、光透過層１６の表面に、レーザ光Ｌ１０が照射されて、光記録媒体１０にデータが記録され、光記録媒体１０から、データが再生される。
【００５５】
基板１１は、光記録媒体１０に求められる機械的強度を確保するための支持体として、機能する。
【００５６】
基板１１を形成するための材料は、光記録媒体１０の支持体として機能することができれば、とくに限定されるものではない。基板１１は、たとえば、ガラス、セラミックス、樹脂などによって、形成することができる。これらのうち、成形の容易性の観点から、樹脂が好ましく使用される。このような樹脂としては、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などが挙げられる。これらの中でも、加工性、光学特性などの点から、ポリカーボネート樹脂がとくに好ましい。
【００５７】
本実施態様においては、基板１１は、約１．１ｍｍの厚さを有している。
【００５８】
基板１１の形状は、とくに限定されるものではないが、通常は、ディスク状、カード状あるいはシート状である。
【００５９】
図１に示されるように、基板１１の表面には、交互に、グルーブ１１ａおよびランド１１ｂが形成されている。基板１１の表面に形成されたグルーブ１１ａおよび／またはランド１１ｂは、データを記録する場合およびデータを再生する場合において、レーザ光Ｌ１０のガイドトラックとして、機能する。
【００６０】
反射層１２は、光透過層１６を介して、入射したレーザ光Ｌ１０を反射し、再び、光透過層１６から出射させる機能を有している。
【００６１】
反射層１２の厚さは、とくに限定されるものではないが、１０ｎｍないし３００ｎｍであることが好ましく、２０ｎｍないし２００ｎｍであることが、とくに好ましい。
【００６２】
反射層１２を形成するための材料は、レーザ光を反射できればよく、とくに限定されるものではなく、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕなどによって、反射層１２を形成することができる。これらのうち、高い反射率を有しているＡｌ、Ａｕ、Ａｇ、Ｃｕ、または、ＡｇとＣｕとの合金などのこれらの金属の少なくとも１つを含む合金などの金属材料が、反射層１２を形成するために、好ましく用いられる。
【００６３】
反射層１２は、レーザ光Ｌ１０を用いて、第一の記録層３１および第二の記録層３２に光記録されたデータを再生するときに、多重干渉効果によって、記録部と未記録部との反射率の差を大きくして、高い再生信号（Ｃ／Ｎ比）を得るために、設けられている。
【００６４】
第一の誘電体層１５および第二の誘電体層１３は、第一の記録層１１および第二の記録層１２を保護する役割を果たす。したがって、第一の誘電体層１５および第二の誘電体層１３により、長期間にわたって、光記録されたデータの劣化を効果的に防止することができる。また、第二の誘電体層１３は、基板１１などの熱変形を防止する効果があり、したがって、変形に伴うジッターの悪化を効果的に防止することが可能になる。
【００６５】
第１の誘電体層１５および第２の誘電体層１３を形成するための誘電体材料は、透明な誘電体材料であれば、とくに限定されるものではなく、たとえば、酸化物、硫化物、窒化物またはこれらの組み合わせを主成分とする誘電体材料によって、第一の誘電体層１５および第二の誘電体層１３を形成することができる。より具体的には、基板１１などの熱変形を防止し、第一の記録層３１および第二の記録層３２を保護するために、第一の誘電体層１５および第二の誘電体層１３が、Ａｌ２Ｏ３、ＡｌＮ、ＺｎＯ、ＺｎＳ、ＧｅＮ、ＧｅＣｒＮ、ＣｅＯ、ＳｉＯ、ＳｉＯ２、ＳｉＮおよびＳｉＣよりなる群から選ばれる少なくとも１種の誘電体材料を主成分として含んでいることが好ましく、ＺｎＳ・ＳｉＯ２を主成分として含んでいることがより好ましい。
【００６６】
第一の誘電体層１５と第二の誘電体層１３は、互いに同じ誘電体材料によって形成されていてもよいが、異なる誘電体材料によって形成されていてもよい。さらに、第一の誘電体層１５および第二の誘電体層１３の少なくとも一方が、複数の誘電体膜からなる多層構造であってもよい。
【００６７】
なお、本明細書において、誘電体層が、誘電体材料を主成分として含むとは、誘電体層に含まれている誘電体材料の中で、その誘電体材料の含有率が最も大きいことをいう。また、ＺｎＳ・ＳｉＯ２は、ＺｎＳとＳｉＯ２との混合物を意味する。
【００６８】
第一の誘電体層１５および第二の誘電体層１３の層厚は、とくに限定されるものではないが、３ないし２００ｎｍであることが好ましい。第一の誘電体層１５あるいは第二の誘電体層１３の層厚が３ｎｍ未満であると、上述した効果が得られにくくなる。一方、第一の誘電体層１５あるいは第二の誘電体層１３の層厚が２００ｎｍを越えると、成膜に要する時間が長くなり、光記録媒体１０の生産性が低下するおそれがあり、さらに、第一の誘電体層１５あるいは第二の誘電体層１３のもつ応力によって、光記録媒体１０にクラックが発生するおそれがある。
【００６９】
第一の記録層３１および第二の記録層３２は、データを記録する層である。図１に示されるように、本実施態様においては、第一の記録層３１は、光透過層１６側に配置され、第二の記録層３２は、基板１１側に配置されている。
【００７０】
本実施態様においては、第一の記録層３１は、Ｓｉ、Ｇｅ、Ｃ、Ｓｎ、ＺｎおよびＣｕよりなる群から選ばれる元素を主成分として含み、第二の記録層３２は、Ａｌを主成分として含んでいる。
【００７１】
再生信号のＣ／Ｎ比を十分に向上させためには、第一の記録層３１が、Ｓｉを主成分として含んでいることがとくに好ましい。
【００７２】
本実施態様においては、第二の記録層３２は、Ａｌを主成分として含んでいるから、第二の記録層３２の反射率は、第一の記録層３１の反射率よりも高く、したがって、光記録媒体１０の記録感度を向上させることが可能になる。
【００７３】
さらに、Ａｌを主成分として含む第二の記録層３２に、Ｍｇ、Ａｕ、ＴｉおよびＣｕよりなる群から選ばれた少なくとも一種の元素が添加されていることが好ましい。Ａｌを主成分として含む第二の記録層３２に、Ｍｇ、Ａｕ、ＴｉおよびＣｕよりなる群から選ばれた少なくとも一種の元素が添加することによって、第二の記録層３２の表面平滑性をより一層向上させることができ、再生された信号中のノイズレベルをより低く抑えることが可能になる。
【００７４】
また、Ａｌを主成分として含む第二の記録層３２に、Ｍｇ、Ａｕ、ＴｉおよびＣｕよりなる群から選ばれた少なくとも一種の元素が添加することによって、光記録媒体１０の保存信頼性および記録感度を向上させることが可能になる。
【００７５】
Ｍｇ、Ａｕ、ＴｉおよびＣｕは、環境に関する負荷が小さく、地球環境を害するおそれもない。
【００７６】
Ｍｇ、Ａｕ、ＴｉまたはＣｕの添加量は、１原子％以上、５０原子％未満であることが好ましい。
【００７７】
第二の記録層３２に、Ｍｇを添加する場合には、添加量が８原子％以上、５０原子％未満であることが好ましく、Ａｕを添加する場合には、添加量が７原子％以上、５０原子％未満であることが好ましい。また、第二の記録層３２に、Ｔｉを添加する場合には、添加量が１原子％以上、５０原子％未満であることが好ましく、Ｃｕを添加する場合には、添加量が９原子％以上、５０原子％未満であることが好ましい。
【００７８】
第一の記録層３１および第二の記録層３２の総厚が厚くなればなるほど、レーザ光Ｌ１０が照射される第一の記録層３１の表面平滑性が低下し、その結果、再生された信号中のノイズレベルが高くなるとともに、記録感度が低下する。その一方で、第一の記録層３１および第二の記録層３２の総厚が薄すぎると、データを記録する前後の反射率の差が少なくなり、高い再生信号（Ｃ／Ｎ比）を得ることができなくなり、膜厚制御も困難になる。
【００７９】
そこで、本実施態様においては、第一の記録層３１と第二の記録層３２の総厚が、２ｎｍないし４０ｎｍになるように、第一の記録層３１および第二の記録層３２が形成されている。より高い再生信号（Ｃ／Ｎ比）を得るとともに、再生信号中のノイズレベルをより一層低下させるためには、第一の記録層３１と第二の記録層３２の総厚が、２ｎｍないし３０ｎｍであることが好ましく、２ｎｍないし２０ｎｍであることがより好ましい。
【００８０】
第一の記録層３１および第二の記録層３２のそれぞれの層厚は、とくに限定されるものではないが、記録感度を十分に向上させ、データを記録する前後の反射率の変化を十分に大きくするためには、第一の記録層３１の層厚が、１ｎｍないし３０ｎｍであり、第二の記録層３２の層厚が、１ｎｍないし３０ｎｍであることが好ましい。さらに、レーザ光を照射する前後の反射率の変化を十分に大きくするために、第一の記録層３１の層厚と第二の記録層３２の層厚との比（第一の記録層３１の層厚／第二の記録層３２の層厚）は、０．２ないし５．０であることが好ましい。
【００８１】
光透過層１６は、レーザ光Ｌ１０が透過する層であり、１０μｍないし３００μｍの厚さを有していることが好ましく、より好ましくは、光透過層１６は、５０μｍないし１５０μｍの厚さを有している。
【００８２】
光透過層１６を形成するための材料は、とくに限定されるものではないが、スピンコーティング法などによって、光透過層１６を形成する場合には、紫外線硬化性樹脂、電子線硬化性樹脂などが好ましく用いられ、より好ましくは、紫外線硬化性樹脂によって、光透過層１６が形成される。
【００８３】
光透過層１６は、第一の誘電体層１５の表面に、光透過性樹脂によって形成されたシートを、接着剤を用いて、接着することによって、形成されてもよい。
【００８４】
以上のような構成を有する光記録媒体１０は、たとえば、以下のようにして、製造される。
【００８５】
まず、グルーブ１１ａおよびランド１１ｂが形成された基板１１の表面上に、反射層１２が形成される。
【００８６】
反射層１２は、たとえば、反射層１２の構成元素を含む化学種を用いた気相成長法によって、形成することができる。気相成長法としては、真空蒸着法、スパッタリング法などが挙げられる。
【００８７】
次いで、反射層１２の表面上に、第二の誘電体層１３が形成される。
【００８８】
第二の誘電体層１３は、たとえば、第二の誘電体層１３の構成元素を含む化学種を用いた気相成長法によって、形成することができる。気相成長法としては、真空蒸着法、スパッタリング法などが挙げられる。
【００８９】
さらに、第二の誘電体層１３の表面上に、第二の記録層３２が形成される。第二の記録層３２も、第二の誘電体層１３と同様にして、第二の記録層３２の構成元素を含む化学種を用いた気相成長法によって、形成することができる。
【００９０】
次いで、第二の記録層３２の表面上に、第一の記録層３１が形成される。第一の記録層３１も、第一の記録層３１の構成元素を含む化学種を用いた気相成長法によって形成することができる。
【００９１】
本実施態様においては、第一の記録層３１と第二の記録層３２の総厚が、２ｎｍないし４０ｎｍとなるように、第一の記録層３１および第二の記録層３２が形成されるから、第一の記録層３１の表面平滑性を向上させることができる。
【００９２】
さらに、第一の記録層３１の表面上に、第一の誘電体層１５が形成される。第一の誘電体層１５もまた、第一の誘電体層１５の構成元素を含む化学種を用いた気相成長法によって、形成することができる。
【００９３】
最後に、第一の誘電体層１５の表面上に、光透過層１６が形成される。光透過層１６は、たとえば、粘度調整されたアクリル系の紫外線硬化性樹脂あるいはエポキシ系の紫外線硬化性樹脂を、スピンコーティング法などによって、第一の誘電体層１５の表面に塗布して、塗膜を形成し、紫外線を照射して、塗膜を硬化させることによって、形成することができる。
【００９４】
以上のようにして、光記録媒体１０が製造される。
【００９５】
以上のような構成を有する光記録媒体１０に、たとえば、以下のようにして、データが光記録される。
【００９６】
まず、図１および図２（ａ）に示されるように、所定のパワーを有するレーザ光Ｌ１０が、光透過層１６を介して、第一の記録層３１および第二の記録層３２に照射される。
【００９７】
データを高い記録密度で、光記録媒体１０に記録するためには、４５０ｎｍ以下の波長を有するレーザ光Ｌ１０を、開口数ＮＡが０．７以上の対物レンズ（図示せず）を用いて、光記録媒体１０上に集束することが好ましく、λ／ＮＡ≦６４０ｎｍであることがより好ましい。
【００９８】
本実施態様においては、４０５ｎｍの波長を有するレーザ光Ｌ１０が、開口数が０．８５の対物レンズを用いて、光記録媒体１０上に集束される。
【００９９】
その結果、レーザ光Ｌ１０が照射された領域において、第一の記録層３１に主成分として含まれた元素と、第二の記録層３２に主成分として含まれた元素とが混合されて、図２（ｂ）に示されるように、第一の記録層３１に主成分として含まれた元素と、第二の記録層３２に主成分として含まれた元素とが混合された混合領域Ｍが形成される。
【０１００】
第一の記録層３１に主成分として含まれた元素と、第二の記録層３２に主成分として含まれた元素とを速やかに混合させて、混合領域Ｍを形成するために、レーザ光Ｌ１０のパワーは、光透過層１６の表面で、１．５ｍＷ以上であることが好ましい。
【０１０１】
第一の記録層３１に主成分として含まれた元素と、第二の記録層３２に主成分として含まれた元素とが混合されると、その領域の反射率が大きく変化し、したがって、こうして形成された混合領域Ｍの反射率は、その周囲の領域の反射率と大きく異なることになるので、光記録されたデータを再生する際に、高い再生信号（Ｃ／Ｎ比）が得ることが可能になる。
【０１０２】
レーザ光Ｌ１０が照射されると、第一の記録層３１および第二の記録層３２がレーザ光Ｌ１０によって加熱されるが、本実施態様においては、第一の記録層３１および第二の記録層３２の外側に、第一の誘電体層１５および第二の誘電体層１３が配置されているので、基板１１および光透過層１６の熱変形を効果的に防止することが可能になる。
【０１０３】
本実施態様によれば、第一の記録層３１は、Ｓｉ、Ｇｅ、Ｃ、Ｓｎ、ＺｎおよびＣｕよりなる群から選ばれる元素を主成分として含み、第二の記録層３２は、Ａｌを主成分として含んでおり、所定のパワーを有するレーザ光Ｌ１０が、光透過層１６を介して、第一の記録層３１および第二の記録層３２に照射されると、レーザ光Ｌ１０が照射された領域において、第一の記録層３１に主成分として含まれた元素と、第二の記録層３２に主成分として含まれた元素とが混合されて、図２（ｂ）に示されるように、第一の記録層３１に主成分として含まれた元素と、第二の記録層３２、主成分として含まれた元素とが混合された混合領域Ｍが形成され、こうして形成された混合領域Ｍの反射率は、その周囲の領域の反射率と大きく異なることになるから、光記録されたデータを再生する際に、高い再生信号（Ｃ／Ｎ比）が得ることが可能になる。
【０１０４】
また、第一の記録層３１および第二の記録層３２の層厚が厚くなればなるほど、レーザ光Ｌ１０が照射される第一の記録層３１の表面平滑性が低下し、その結果、再生された信号中のノイズレベルが高くなるとともに、記録感度が低下し、その一方で、第一の記録層３１および第二の記録層３２の層厚が薄すぎると、データを記録する前後の反射率の差が少なくなり、高い再生信号（Ｃ／Ｎ比）を得ることができなくなり、膜厚制御も困難になるが、本実施態様によれば、第一の記録層３１と第二の記録層３２の総厚が、２ないし４０ｎｍになるように、第一の記録層３１および第二の記録層３２が形成されているから、第一の記録層３１の表面平滑性を向上させることができ、したがって、再生された信号中のノイズレベルを低減させることが可能になるとともに、記録感度を向上させることができ、さらには、高い再生信号（Ｃ／Ｎ比）を得ることが可能になる。
【０１０５】
さらに、本実施態様によれば、第一の記録層３１に主成分として含まれている元素および第二の記録層３２に主成分として含まれている元素は、環境に関する負荷が小さいから、地球環境を害するおそれがない。
【０１０６】
また、本実施態様によれば、第二の記録層３２は、Ａｌを主成分として含んでいるから、第二の記録層３２の反射率は、第一の記録層３１の反射率よりも高く、したがって、光記録媒体１０の記録感度を向上させることが可能になる。
【０１０７】
【実施例】
以下、本発明の効果をより明瞭なものとするため、実施例および比較例を掲げる。
【０１０８】
実施例１
以下のようにして、光記録媒体を作製した。
【０１０９】
すなわち、まず、厚さ１．１ｍｍ、直径１２０ｍｍのポリカーボネート基板をスパッタリング装置にセットし、次いで、ポリカーボネート基板上に、ＺｎＳとＳｉＯ２の混合物を含み、６０ｎｍの層厚を有する第二の誘電体層、Ａｌを主成分として含み、６ｎｍの層厚を有する第二の記録層、Ｓｉを主成分として含み、６ｎｍの層厚を有する第一の記録層、ＺｎＳとＳｉＯ２の混合物を含み、６０ｎｍの層厚を有する第一の誘電体層を、順次、スパッタリング法によって、形成した。
【０１１０】
第一の誘電体層および第二の誘電体層に含まれたＺｎＳとＳｉＯ２の混合物中のＺｎＳとＳｉＯ２のモル比率は、８０：２０であった。
【０１１１】
さらに、第一の誘電体層上に、アクリル系紫外線硬化性樹脂を、溶剤に溶解して、調製した樹脂溶液を、スピンコーティング法によって、塗布して、塗布層を形成し、塗布層に紫外線を照射して、アクリル系紫外線硬化性樹脂を硬化させ、１００μｍの層厚を有する光透過層を形成した。
【０１１２】
実施例２
Ｇｅを主成分として含む第一の記録層を形成した点を除き、実施例１と同様にして、光記録媒体を作製した。
【０１１３】
実施例３
Ｃを主成分として含む第一の記録層を形成した点を除き、実施例１と同様にして、光記録媒体を作製した。
【０１１４】
実施例４
Ｓｎを主成分として含む第一の記録層を形成した点を除き、実施例１と同様にして、光記録媒体を作製した。
【０１１５】
実施例５
Ａｕを主成分として含む第一の記録層を形成した点を除き、実施例１と同様にして、光記録媒体を作製した。
【０１１６】
実施例６
Ｚｎを主成分として含む第一の記録層を形成した点を除き、実施例１と同様にして、光記録媒体を作製した。
【０１１７】
実施例７
Ａｌを主成分として含む第一の記録層を形成し、Ｓｉを主成分として含む第二の記録層を形成した点を除き、実施例１と同様にして、光記録媒体を作製した。
【０１１８】
実施例８
Ａｌを主成分として含む第一の記録層を形成し、Ｇｅを主成分として含む第二の記録層を形成した点を除き、実施例１と同様にして、光記録媒体を作製した。
【０１１９】
実施例９
Ａｌを主成分として含む第一の記録層を形成し、Ｃを主成分として含む第二の記録層を形成した点を除き、実施例１と同様にして、光記録媒体を作製した。
【０１２０】
実施例１０
Ａｌを主成分として含む第一の記録層を形成し、Ｓｎを主成分として含む第二の記録層を形成した点を除き、実施例１と同様にして、光記録媒体を作製した。
【０１２１】
実施例１１
Ａｌを主成分として含む第一の記録層を形成し、Ａｕを主成分として含む第二の記録層を形成した点を除き、実施例１と同様にして、光記録媒体を作製した。
【０１２２】
実施例１２
Ａｌを主成分として含む第一の記録層を形成し、Ｚｎを主成分として含む第二の記録層を形成した点を除き、実施例１と同様にして、光記録媒体を作製した。
【０１２３】
実施例１３
Ａｌを主成分として含む第一の記録層を形成し、Ｃｕを主成分として含む第二の記録層を形成した点を除き、実施例１と同様にして、光記録媒体を作製した。
【０１２４】
比較例１
Ｗを主成分として含む第一の記録層を形成した点を除き、実施例１と同様にして、光記録媒体を作製した。
【０１２５】
比較例２
Ａｌを主成分として含む第一の記録層を形成し、Ｗを主成分として含む第二の記録層を形成した点を除き、実施例１と同様にして、光記録媒体を作製した。
【０１２６】
実施例１ないし実施例１３ならびに比較例１および比較例２にしたがって作製された光記録媒体に、以下のようにして、データを光記録した。
【０１２７】
すなわち、実施例１ないし１３ならびに比較例１および２によって作製した光記録媒体を、順次、パルステック工業株式会社製の光記録媒体評価装置「ＤＤＵ１０００」（商品名）にセットし、以下の条件で、各光記録媒体にデータを光記録した。
【０１２８】
波長が４０５ｎｍの青色レーザ光を、記録用レーザ光として用い、ＮＡ（開口数）が０．８５の対物レンズを用いて、レーザ光を、光透過層を介して、集光し、下記の記録信号条件で、データを光記録した。
【０１２９】
データの光記録は、実施例および比較例のそれぞれの各光記録媒体ごとに、レーザ光のパワーを変化させて、おこなった。
【０１３０】
記録信号条件は、以下のとおりであった。
【０１３１】
変調方式：（１，７）ＲＬＬ
チャンネルビット長：０．１２μｍ
記録線速度：５．３ｍ／秒
チャンネルクロック：６６ＭＨｚ
記録信号：８Ｔ
次いで、上述の光媒体評価装置を用いて、各光記録媒体に記録されたデータを再生し、再生信号のＣ／Ｎ比の値を測定した。データの再生にあたっては、レーザ光の波長を４０５ｎｍ、対物レンズのＮＡ（開口数）を０．８５とし、レーザ光のパワーを０．３ｍＷとした。ここに、レーザ光のパワーは、光透過層の表面におけるレーザ光のパワーとして、定義した。
【０１３２】
こうして、それぞれの光記録媒体につき、最も高いＣ／Ｎ比の値および最も高いＣ／Ｎ比を有する再生信号が得られたときのレーザ光のパワーを測定した。
【０１３３】
測定結果は、表１に示されている。
【０１３４】
ここに、実験に用いた光媒体評価装置のレーザ光の最高パワーは１０．０ｍＷであったため、レーザ光パワーを１０．０ｍＷまで高めても、Ｃ／Ｎ比の値が飽和しなかった場合には、最も高いＣ／Ｎ比を有する再生信号が得られるレーザパワーが１０．０ｍＷを越えていると判定し、レーザ光のパワー値を１０．０ｍＷとし、星印を付した。
【０１３５】
【表１】
2004005947.tif 000005
表１から明らかなように、実施例１ないし実施例１３にしたがって作製された光記録媒体においては、再生信号のＣ／Ｎ比を測定することができ、とくに、実施例１ないし実施例１１にしたがって作製された光記録媒体においては、再生信号のＣ／Ｎ比が４０ｄＢを越え、実施例１、３および７にしたがって作製された光記録媒体においては、再生信号のＣ／Ｎ比が５０ｄＢを越えており、記録・再生特性が良好であることが判明した。
【０１３６】
これに対して、比較例１および比較例２にしたがって作製された光記録媒体においては、再生信号のＣ／Ｎ比を測定することができず、データの記録・再生が困難であることが判明した。
【０１３７】
さらに、実施例１、２、５、９、１１および１３にしたがって作製された光記録媒体においては、最も高いＣ／Ｎ比を有する再生信号が得られたときのレーザ光のパワーが１０ｍＷ未満であり、実施例１、２、５、９、１１および１３にしたがって作製された光記録媒体が高い記録感度を有していることが判明した。
【０１３８】
実施例１４
１０ｎｍの厚さを有する第二の記録層を形成し、１０ｎｍの厚さを有する第一の記録層を形成した点を除き、実施例１と同様にして、光記録媒体を作製した。
【０１３９】
実施例１５
２０ｎｍの厚さを有する第二の記録層を形成し、２０ｎｍの厚さを有する第一の記録層を形成した点を除き、実施例１と同様にして、光記録媒体を作製した。
【０１４０】
比較例３
５０ｎｍの厚さを有する第二の記録層を形成し、５０ｎｍの厚さを有する第一の記録層を形成した点を除き、実施例１と同様にして、光記録媒体を作製した。
【０１４１】
実施例１ないし１３ならびに比較例１および２にしたがって作製した光記録媒体にデータを光記録したのと同様にして、実施例１４、実施例１５および比較例３にしたがって作製した光記録媒体にデータを光記録し、記録信号（８Ｔ）のＣ／Ｎ比を測定した。記録に用いたレーザビームのパワーは１０ｍＷに固定した。
【０１４２】
測定結果は、図３に示されている。
【０１４３】
図３に示されるように、データを記録する際に用いたレーザ光のパワーが１０ｍＷの場合、実施例１４にしたがって作製され、第一の記録層と第二の記録層の総厚が２０ｎｍである光記録媒体の再生信号のＣ／Ｎ比が最も高く、第一の記録層と第二の記録層の総厚が４０ｎｍを越えると、再生信号のＣ／Ｎ比が４０ｄＢ未満に低下することが判明した。
【０１４４】
実施例１６
以下のようにして、光記録媒体を作製した。
【０１４５】
すなわち、まず、厚さ１．１ｍｍ、直径１２０ｍｍのポリカーボネート基板をスパッタリング装置にセットし、次いで、ポリカーボネート基板上に、Ａｇ、ＰｄおよびＣｕの混合物を含み、１００ｎｍの層厚を有する反射層、ＺｎＳとＳｉＯ２の混合物を含み、２８ｎｍの層厚を有する第二の誘電体層、Ａｌを主成分として含み、５ｎｍの層厚を有する第二の記録層、Ｓｉを主成分として含み、５ｎｍの層厚を有する第一の記録層、ＺｎＳとＳｉＯ２の混合物を含み、２２ｎｍの層厚を有する第一の誘電体層を、順次、スパッタリング法によって、形成した。
【０１４６】
第一の誘電体層および第二の誘電体層に含まれたＺｎＳとＳｉＯ２の混合物中のＺｎＳとＳｉＯ２のモル比率は、８０：２０であった。
【０１４７】
さらに、第一の誘電体層上に、アクリル系紫外線硬化性樹脂を、スピンコーティング法によって、塗布して、塗布層を形成し、塗布層に紫外線を照射して、アクリル系紫外線硬化性樹脂を硬化させ、１００μｍの層厚を有する光透過層を形成して、光記録媒体を作製した。
【０１４８】
実施例１７
第二の記録層に、Ｍｇを添加した点を除き、実施例１６と同様にして、光記録媒体を作製した。
【０１４９】
Ｍｇの添加量を変えて、同様にして、２つの光記録媒体を作製した。
【０１５０】
実施例１８
第二の記録層に、Ａｕを添加した点を除き、実施例１６と同様にして、光記録媒体を作製した。
【０１５１】
Ａｕの添加量を変えて、同様にして、３つの光記録媒体を作製した。
【０１５２】
実施例１９
第二の記録層に、Ｔｉを添加した点を除き、実施例１６と同様にして、光記録媒体を作製した。
【０１５３】
Ｔｉの添加量を変えて、同様にして、３つの光記録媒体を作製した。
【０１５４】
実施例２０
第二の記録層に、Ｃｕを添加した点を除き、実施例１６と同様にして、光記録媒体を作製した。
【０１５５】
Ｃｕの添加量を変えて、同様にして、３つの光記録媒体を作製した。
【０１５６】
実施例１６ないし実施例２０にしたがって作製された光記録媒体の未記録部の１６．５ＭＨｚおよび４．１ＭＨｚの周波数帯域でのノイズを測定した。
【０１５７】
実施例１７ないし２０にしたがって作製された光記録媒体についての測定結果は、それぞれ、図４ないし図７に示されている。
【０１５８】
図４ないし図７において、元素の添加量が０原子％のデータは、それぞれ、実施例１６にしたがって作製された光記録媒体のデータである。
【０１５９】
図４に示されるように、第二の記録層に、Ｍｇを添加すると、１６．５ＭＨｚおよび４．１ＭＨｚの周波数帯域でのノイズレベルが低減されることが判明した。また、１６．５ＭＨｚおよび４．１ＭＨｚの周波数帯域のいずれにおいても、Ｍｇの添加量が約８原子％以下の領域では、Ｍｇを添加することにより、ノイズレベルの低下が顕著であったが、Ｍｇの添加量が約８原子％を越えると、Ｍｇの添加量を増大させても、ノイズレベルの低下はわずかであることがわかった。
【０１６０】
図５に示されるように、第二の記録層に、Ａｕを添加すると、１６．５ＭＨｚおよび４．１ＭＨｚの周波数帯域でのノイズレベルが低減されることが判明した。また、Ａｕの添加量が約７原子％以下の領域では、Ａｕを添加することにより、４．１ＭＨｚの周波数帯域におけるノイズレベルの低下が顕著であったが、Ａｕの添加量が約７原子％を越えると、Ａｕの添加量を増大させても、４．１ＭＨｚの周波数帯域におけるノイズレベルの低下はわずかであることがわかった。これに対して、Ａｕの添加量が約２７原子％以下の領域では、Ａｕを添加することにより、１６．５ＭＨｚの周波数帯域におけるノイズレベルが低下したが、それ以上、Ａｕを添加しても、１６．５ＭＨｚの周波数帯域におけるノイズレベルは低下しないことが認められた。
【０１６１】
図６に示されるように、第二の記録層に、Ｔｉを添加すると、１６．５ＭＨｚおよび４．１ＭＨｚの周波数帯域でのノイズレベルが低減されることが判明した。また、１６．５ＭＨｚおよび４．１ＭＨｚの周波数帯域のいずれにおいても、Ｔｉの添加量が約１原子％以下の領域では、Ｔｉを添加することにより、ノイズレベルの低下が顕著であったが、それ以上、Ｔｉを添加しても、ノイズレベルは低下しないことが認められた。
【０１６２】
図７に示されるように、第二の記録層に、Ｃｕを添加すると、１６．５ＭＨｚおよび４．１ＭＨｚの周波数帯域でのノイズレベルが低減されることが判明した。また、１６．５ＭＨｚおよび４．１ＭＨｚの周波数帯域のいずれにおいても、Ｃｕの添加量が約９原子％以下の領域では、Ｃｕを添加することにより、ノイズレベルの低下が顕著であったが、それ以上、Ｃｕを添加しても、ノイズレベルは低下しないことが認められた。
【０１６３】
さらに、実施例１６ないし実施例２０にしたがって作製された光記録媒体の未記録部の反射率を測定した。反射率は、０．３ｍＷのパワーを有するレーザ光を用いて、測定した。
【０１６４】
次いで、実際の使用環境において想定し得る最も過酷な環境をさらに超えた環境下で光記録媒体を保存することによって、実際の使用環境における信頼性を確かめるため、実施例１６ないし実施例２０にしたがって作製された光記録媒体を、温度８０℃、相対湿度８５％の環境下において、５０時間にわたり、保持して、保存試験を実行し、その後、再び、未記録部の反射率を測定し、反射率の低下率を算出した。
【０１６５】
測定結果は、図８に示されている。
【０１６６】
図８に示されるように、Ａｌを主成分として含み、Ｍｇ、Ａｕ、ＴｉあるいはＣｕが添加されていない第二の記録層を備えた実施例１６の光記録媒体にあっては、保存試験後に、未記録部の反射率の低下率が約３０％だったのに対し、第二の記録層に、Ｍｇ、Ａｕ、ＴｉあるいはＣｕを添加した実施例１７ないし実施例２０の光記録媒体においては、保存試験による未記録部の反射率の低下率が小さくなることが判明した。
【０１６７】
また、Ｍｇ、Ａｕ、ＴｉあるいはＣｕの添加量を増大させるにしたがって、保存試験による未記録部の反射率の低下率が小さくなり、ことに、Ｔｉを添加した実施例１９の光記録媒体においては、微量のＴｉを第二の記録層に添加するだけで、保存試験による未記録部の反射率の低下率を大幅に抑制することが可能であることがわかった。
【０１６８】
実施例２１
以下のようにして、光記録媒体サンプル＃Ａ−１を作製した。
【０１６９】
すなわち、まず、厚さ０．６ｍｍ、直径１２０ｍｍのポリカーボネート基板をスパッタリング装置にセットし、次いで、ポリカーボネート基板上に、ＺｎＳとＳｉＯ２の混合物を含み、６０ｎｍの層厚を有する第二の誘電体層、Ａｌを主成分として含み、５ｎｍの層厚を有する第二の記録層、Ｓｉを主成分として含み、５ｎｍの層厚を有する第一の記録層、ＺｎＳとＳｉＯ２の混合物を含み、６０ｎｍの層厚を有する第一の誘電体層を、順次、スパッタリング法によって、形成した。
【０１７０】
第一の誘電体層および第二の誘電体層に含まれたＺｎＳとＳｉＯ２の混合物中のＺｎＳとＳｉＯ２のモル比率は、８０：２０であった。
【０１７１】
次いで、第一の誘電体層の表面上に、厚さ０．６ｍｍ、直径１２０ｍｍのポリカーボネート板を貼り合わせて、光透過層を形成し、光記録媒体サンプル＃Ａ−１を作製した。
【０１７２】
１０ｎｍの厚さを有する第二の記録層および１０ｎｍの厚さを有する第一の記録層を形成した点を除き、光記録媒体サンプル＃Ａ−１と同様にして、光記録媒体サンプル＃Ａ−２を作製した。
【０１７３】
２０ｎｍの厚さを有する第二の記録層および２０ｎｍの厚さを有する第一の記録層を形成した点を除き、光記録媒体サンプル＃Ａ−１と同様にして、光記録媒体サンプル＃Ａ−３を作製した。
【０１７４】
比較例４
５０ｎｍの厚さを有する第二の記録層および５０ｎｍの厚さを有する第一の記録層を形成した点を除き、光記録媒体サンプル＃Ａ−１と同様にして、光記録媒体サンプル＃Ａ−４を作製した。
【０１７５】
実施例２２
Ａｌを主成分として含む第一の記録層を形成し、Ｓｉを主成分として含む第二の記録層を形成した点を除き、実施例２１と同様にして、光記録媒体サンプル＃Ｂ−１、＃Ｂ−２および＃Ｂ−３を作製した。
【０１７６】
比較例５
Ｓｉを主成分として含む第一の記録層を形成し、Ａｌを主成分として含む第二の記録層を形成した点を除き、比較例４と同様にして、光記録媒体サンプル＃Ｂ−４を作製した。
【０１７７】
次いで、開口数ＮＡが０．６の対物レンズを用いて、波長６３５ｎｍのレーザ光を、ポリカーボネート板を貼り合わせて形成した光透過層側から、光記録媒体サンプル＃Ａ−１、＃Ａ−２、＃Ａ−３、＃Ａ−４、＃Ｂ−１、＃Ｂ−２、＃Ｂ−３および＃Ｂ−４のそれぞれに集光し、５．３ｍ／秒の線速度で、１６．５ＭＨｚおよび４．１ＭＨｚの周波数帯域での未記録部のノイズを測定した。
【０１７８】
レーザ光のパワーは、１．０ｍＷであった。
【０１７９】
実施例２１および比較例４についての測定結果は図９に示され、実施例２２および比較例５についての測定結果は図１０に示されている。
【０１８０】
図９および図１０に示されるように、ポリカーボネート板を貼り合わせて形成した光透過層を介して、レーザ光を照射し、データを記録した場合には、実施例２１、比較例４、実施例２２および比較例５のいずれにおいても、第一の記録層および第二の記録層の総厚が大きくなるにしたがって、４．１ＭＨｚの周波数帯域での未記録部のノイズレベルが増大することが判明した。これは、第一の記録層および第二の記録層が厚くなるにしたがって、レーザ光が入射する第一の記録層の表面の平滑性が悪化するためと推測される。
【０１８１】
比較例６
実施例２１、比較例４、実施例２２および比較例５と同様にして、光記録媒体サンプル＃Ａ−１、＃Ａ−２、＃Ａ−３、＃Ａ−４、＃Ｂ−１、＃Ｂ−２、＃Ｂ−３および＃Ｂ−４を作製した。
【０１８２】
次いで、ポリカーボネート基板を介して、各光記録媒体サンプルに、レーザ光を照射した点以外は、実施例２１および実施例２２と同様にして、１６．５ＭＨｚおよび４．１ＭＨｚの周波数帯域での未記録部のノイズを測定した。
【０１８３】
実施例２１にしたがって作製した光記録媒体サンプル＃Ａ−１、＃Ａ−２、＃Ａ−３および＃Ａ−４についての測定結果は図１１に示され、実施例２２にしたがって作製した光記録媒体サンプル＃Ｂ−１、＃Ｂ−２、＃Ｂ−３および＃Ｂ−４についての測定結果は図１２に示されている。
【０１８４】
図１１および図１２に示されるように、ポリカーボネート基板を介して、各光記録媒体サンプルに、レーザ光を照射して、データを記録した場合には、第一の記録層の厚さおよび第二の記録層の厚さと、未記録部のノイズレベルとの相関は認められなかった。これは、第一の記録層の厚さおよび第二の記録層の厚さが変化しても、レーザ光が入射する第二の記録層のポリカーボネート基板側の表面の平滑性が変化しないためと推測される。
【０１８５】
本発明は、以上の実施態様および実施例に限定されることなく、特許請求の範囲に記載された発明の範囲内で種々の変更が可能であり、それらも本発明の範囲内に包含されるものであることはいうまでもない。
【０１８６】
たとえば、前記実施態様および前記実施例においては、第一の記録層３１と第二の記録層３２が、互いに接触するように形成されているが、第二の記録層３２は、レーザ光の照射を受けたときに、第一の記録層３１に主成分として含まれている元素と、第二の記録層１２に主成分として含まれている元素とが混合した領域が形成されるように、第一の記録層３１の近傍に配置されていればよく、第一の記録層３１と第二の記録層３２が、互いに接触するように形成されていることは必ずしも必要でなく、第一の記録層３１と第二の記録層３２の間に、誘電体層などの一または二以上の他の層が介在していてもよい。
【０１８７】
また、前記実施態様および前記実施例においては、光記録媒体１０は、第一の記録層３１および第二の記録層３２を備えているが、第一の記録層３１および第二の記録層３２に加えて、一もしくは二以上のＳｉ、Ｇｅ、Ｃ、Ｓｎ、ＺｎおよびＣｕよりなる群から選ばれる元素を主成分として含む記録層または一もしくは二以上のＡｌを主成分として含む記録層を備えていてもよい。
【０１８８】
さらに、前記実施態様および前記実施例においては、第一の記録層３１が光透過層１６側に配置され、第二の記録層３２が基板１１側に配置されているが、第一の記録層３１を基板１１側に配置し、第二の記録層３２を光透過層１６側に配置することもできる。
【０１８９】
また、前記実施態様および前記実施例においては、光記録媒体１０は、第一の誘電体層１５および第二の誘電体層１３を備え、第一の記録層３１および第二の記録層３２が、第一の誘電体層１５および第二の誘電体層１３の間に配置されているが、光記録媒体１０が、第一の誘電体層１５および第二の誘電体層１３を備えていることは必ずしも必要でなく、誘電体層を備えていなくてもよい。また、光記録媒体１０は、単一の誘電体層を有していてもよく、その場合には、誘電体層は、第一の記録層３１および第二の記録層３２に対して、基板１１側に配置されていても、あるいは、光透過層１６側に配置されていてもよい。
【０１９０】
さらに、前記実施例においては、第一の記録層と第二の記録層は、同じ厚さを有するように形成されているが、第一の記録層と第二の記録層を、同じ厚さを有するように形成することは必ずしも必要でない。
【０１９１】
【発明の効果】
本発明によれば、基板とは反対側から、レーザ光を照射して、データを記録し、再生する光記録媒体であって、再生された信号中のノイズレベルを低減し、Ｃ／Ｎ比を向上させることができる二層以上の記録層を備えた光記録媒体を提供することが可能になる。
【０１９２】
また、本発明によれば、環境に与える負荷がより小さな材料を用いて、作製することができ、長期間の保存に対する信頼性が高い光記録媒体を提供することが可能になる。
【０１９３】
さらに、本発明によれば、再生された信号中のノイズレベルを低減し、Ｃ／Ｎ比を向上させることができる光記録媒体への光記録方法を提供することが可能になる。
【図面の簡単な説明】
【図１】図１は、本発明の好ましい実施態様にかかる光記録媒体の構造を示す略断面図である。
【図２】図２（ａ）は、図１に示された光記録媒体の一部拡大略断面図であり、図２（ｂ）は、データが記録された後の光記録媒体の一部拡大略断面図である。
【図３】図３は、第一の記録層と第二の記録層の総厚とＣ／Ｎ比との関係を示すグラフである。
【図４】図４は、第二の記録層に添加したＭｇの添加量とノイズレベルとの関係を示すグラフである。
【図５】図５は、第二の記録層に添加したＡｕの添加量とノイズレベルとの関係を示すグラフである。
【図６】図６は、第二の記録層に添加したＴｉの添加量とノイズレベルとの関係を示すグラフである。
【図７】図７は、第二の記録層に添加したＣｕの添加量とノイズレベルとの関係を示すグラフである。
【図８】図８は、第二の記録層に添加した元素の種類および添加量と、保存試験後における反射率の低下率との関係を示すグラフである。
【図９】図９は、第一の記録層と第二の記録層の総厚と、光透過層を介して、実施例２１および比較例４にしたがって作製された各光記録媒体サンプルにレーザ光を照射して、データを記録した場合のノイズレベルとの関係を示すグラフである。
【図１０】図１０は、第一の記録層と第二の記録層の総厚と、光透過層を介して、実施例２２および比較例５にしたがって作製された各光記録媒体サンプルにレーザ光を照射して、データを記録した場合のノイズレベルとの関係を示すグラフである。
【図１１】図１１は、第一の記録層と第二の記録層の総厚と、ポリカーボネート基板を介して、実施例２１および比較例４にしたがって作製された各光記録媒体サンプル各光記録媒体サンプルにレーザ光を照射して、データを記録した場合のノイズレベルとの関係を示すグラフである。
【図１２】図１２は、第一の記録層と第二の記録層の総厚と、ポリカーボネート基板を介して、実施例２２および比較例５にしたがって作製された各光記録媒体サンプル各光記録媒体サンプルにレーザ光を照射して、データを記録した場合のノイズレベルとの関係を示すグラフである。
【符号の説明】
１０　光記録媒体
１１　基板
１１ａ　グルーブ
１１ｂ　ランド
１２　反射層
１３　第二の誘電体層
１５　第一の誘電体層
１６　光透過層
１７　センターホール
３１　第一の記録層
３２　第二の記録層
Ｌ１０　レーザ光
Ｍ　混合領域
【図１】
2004005947.tif 000006
【図２】
2004005947.tif 000007
【図３】
2004005947.tif 000008
【図４】
2004005947.tif 000009
【図５】
2004005947.tif 000010
【図６】
2004005947.tif 000011
【図７】
2004005947.tif 000012
【図８】
2004005947.tif 000013
【図９】
2004005947.tif 000014
【図１０】
2004005947.tif 000015
【図１１】
2004005947.tif 000016
【図１２】
2004005947.tif 000017